(57)【要約】【課題】  塩化ビニル系樹脂により裏打ちされたカーペットの回収品及びカーペット製造時に発生する端材からなるカーペット廃材から、道路騒音を低減する吸音材として有効な成形吸音材の効率的な製造方法及びその成形吸音材の施工方法を提供する。【解決手段】  塩化ビニル系樹脂により裏打ちされたカーペット廃材を粉砕後、粒径が３ｍｍ以下の樹脂裏打ち層を主成分とする粉砕物の含有量が３０重量％以下となるように除去した粉砕物（イ）、及び／又は、粒径が１ｍｍ以下の微粉の含有量が５重量％以下となるように除去した粉砕物（ロ）と、芯鞘型合成繊維（ハ）及び／又は低融点合成繊維（ニ）を混合して配合物を得、さらに好ましくは、該配合物に水を混合後、高周波又はマイクロ波誘電加熱により加熱、加圧成形して吸音性、耐水性に優れた成形吸音材を得る。【選択図】図１
2008250194.tif 000002
【特許請求の範囲】
【請求項１】
表面繊維層を塩化ビニル系樹脂により裏打ちされたカーペットの粉砕物から、粒径が３ｍｍ以下の樹脂裏打ち層を主成分とする粉砕物の含有量が３０重量％以下となるように除去した粉砕物（イ）と、粒径が１ｍｍ以下の微粉の含有量が５重量％以下となるように除去した粉砕物（ロ）から選択される少なくとも１種を６０重量％以上９５重量％以下とし、鞘部が２００℃以下の融点を持つ芯鞘構造を有する合成繊維（ハ）と、２００℃以下で溶融する合成繊維（ニ）から選択される少なくとも１種を５重量％以上４０重量％以下とし、合計で１００重量％となるように混合した配合物を、高周波誘電加熱又はマイクロ波加熱により加熱、加圧プレスしてなり、密度が０．１ｇ／ｃｍ３以上１．０ｇ／ｃｍ３以下の成形吸音材。
【請求項２】
表面繊維層を塩化ビニル系樹脂により裏打ちされたカーペットの粉砕物から、振動篩を用いて分離除去することにより、前記（イ）及び／又は（ロ）を得ることを特徴とする請求項１記載の成形吸音材。
【請求項３】
合成繊維（ハ）が、芯部と鞘部の融点差が２０℃以上であり、芯部がポリエステル系樹脂又はポリプロピレン系樹脂で構成された繊維である請求項１又は２記載の成形吸音材。
【請求項４】
合成繊維（ニ）が、低融点ポリエステル系共重合体繊維、低融点ポリアミド共重合体繊維、ポリエチレン系繊維から選択される１種以上の合成繊維である請求項１〜請求項３の何れか１項記載の成形吸音材。
【請求項５】
前記（イ）及び／又は（ロ）と、前記合成繊維（ハ）及び／又は前記合成繊維（ニ）の混合物１００重量部に対して、０．５重量部以上３０重量部以下の水を添加して混合した配合物を、高周波誘電加熱又はマイクロ波加熱により加熱、加圧成形する請求項１〜請求項４の何れか１項記載の成形吸音材。
【請求項６】
５ｍｍ以上３０ｍｍ以下の開口径を有するパンチングメタル又は格子から成るスクリーンを設置した剪断式粉砕機又は衝撃式粉砕機を用いて調整することにより（イ）及び／又は（ロ）を得るものである請求項１又は２記載の成形吸音材。
【請求項７】
前記成形吸音材を成形する際に、その少なくとも片面に厚みが１０μｍ以上１ｍｍ以下の、ポリエステル製不織布又は熱可塑性樹脂フィルムを積層し、高周波誘電加熱又はマイクロ波加熱により加熱、加圧プレスして一体成形してなる請求項１〜６の何れか１項記載の成形吸音材。
【請求項８】
ＪＩＳ  Ａ１４０５に準じて測定した１０００Ｈｚ〜６３００Ｈｚでの垂直入射吸音率が、７０％以上であることを特徴とする請求項１〜７の何れか１項記載の成形吸音材。
【発明の詳細な説明】
【技術分野】
【０００１】
本発明は、表面繊維層を塩化ビニル系樹脂により裏打ちされたカーペット類の、使用済み回収品や製造時の端材等をリサイクル活用するために有効なリサイクル素材を使用した成形吸音材に関する。
【背景技術】
【０００２】
従来よりカーペット製造時には裁断端材が発生し、また、使用済みカーペット類、特に表面繊維層を塩化ビニル系樹脂により裏打ちされたカーペットは殆ど建築廃材としてリサイクルされることなく廃棄処分されていた。ところが、近年、地球環境の保護と資源の有効活用の観点から、これらカーペット廃棄物の残材及び端材、リニューアルに伴う廃材の処理が課題となっている。中でも、表面繊維層を塩化ビニル系樹脂により裏打ちされたカーペットの１種であるタイルカ−ペットは、現在、その樹脂裏打ち層の９割以上が塩化ビニル系樹脂に依存しており、適正処理及びリサイクル方法の開発が望まれている。
【０００３】
このような表面繊維層を塩化ビニル系樹脂により裏打ちされたカーペットの大部分は、表面繊維層がナイロン，ポリプロピレン，ポリエステル等の異種素材で構成されており、塩化ビニル系樹脂との複合材料であること、成形体としてもその用途が限られているため、リサイクルがなかなか行われず、その大半がリサイクルすることなく埋立て処分されているのが現状である。
【０００４】
一方、高速道路の防音壁、橋梁及びトンネル出入口周辺に使用される吸音材としては、グラスウール、ロックウール、アルミニウム等の繊維状多孔質部材、ポリエステル等の合成繊維からなる不織布、セラミック系、発泡ポリウレタン等の多孔質吸音材が挙げられ、中でも、グラスウールは耐熱性、耐燃焼性、吸音特性に優れるので多く使用されている。これらの多孔質吸音材は内部に連通した空隙を有し、空隙内に音波が入射すると、ファイバーや吸音材空隙内における壁面での粘性摩擦等により、音のエネルギーが材料内に吸収されることによって吸音がなされるものである。また、特定の周波数の吸音性能を向上させる目的で、有孔板などが使用されており、グラスウール、ロックウール等の繊維状多孔質部材を前記有孔板に収めて吸音パネルとして成形したものが、高速道路の防音壁等に組み込まれて用いられている。
【０００５】
前記グラスウール、ロックウール等の繊維状多孔質部材を高速道路側壁、橋梁及びトンネル出入口周辺側壁に使用される吸音材とする場合、前記グラスウール、ロックウール等の繊維状多孔質部材は、吸湿性、吸水性が高く、吸湿量または吸水量が増大するほど、吸音性能の低下を招くという問題があった。また、これらの繊維状多孔質部材は、一端、吸水すると、乾燥しにくいため、水分を吸収すると、乾燥速度が遅く、層間剥離を起こしたり、形状の保持が難しくなるという問題があった。このため、前記グラスウール、ロックウール等の繊維状多孔質部材を有孔板に収めて吸音パネルとして用いる場合には、耐水性と飛散防止の目的からテトラフルオロエチレン系の薄膜の袋の中に繊維状多孔質部材が詰め込まれて用いられている。
【０００６】
ところで、このテトラフルオロエチレン系の薄膜は、面積が大きいために作業中に破れ易く、一旦雨水が袋の中に滞留し外部に蒸発することができない。その結果、繊維状多孔質部材は水分と自身の自重により、上部よりしだいに垂下沈降現象を惹起し、吸音性能が極めて低下するという問題があった。また、グラスウール、ロックウール等の繊維状多孔質体は、吸音性能には優れているものの、取り付け作業時に部分的に破壊されたり、長期間使用による劣化や走行車両による振動で折れが生じ、ガラス破片等の粉塵が飛散して環境に悪影響を与えるという問題があった。
【０００７】
表面繊維層を塩化ビニル系樹脂により裏打ちされたカーペットの一種であるタイルカーペットのリサイクル方法については、タイルカーペットの端材又は廃材を粉砕後、表面パイル層からなる繊維成分と樹脂裏打ち層から成る樹脂成分を風力分離して回収し、樹脂材料としてリサイクルする方法である特許文献１がある。タイルカーペットの端材又は廃材は、この方法により、繊維成分と樹脂成分に分離し、該樹脂成分を樹脂材料としてリサイクルするものである。ここで、分離された繊維成分をリサイクルする技術に係わる特許文献２においては、塩化ビニル系樹脂バッキング層を１０００μｍ以下に粉砕したものを使用し、該カーペットの繊維成分やフェルト、パンチカーペット、カーテン等の繊維を２０ｍｍ以下に粉砕したものを所定の比率で混合し、加熱、溶融、加圧して成形体とするものである。しかしながら、この方法では、塩化ビニル系樹脂バッキング層を１０００μｍ以下に粉砕したものを使用するため、１０００μｍ以下の樹脂を十分に加熱、溶融して成形しなければ、成形体表面に塩化ビニル系樹脂バッキング層の微粉が付着したり、脆い成形体と成るため、低密度で、耐久性のある成形体を作ることは困難であった。
【０００８】
ところで、繊維成分と樹脂成分を分離することなくリサイクルする方法として、カーペットの端材又は廃材を粉砕後、成形体とする方法が提案されている。例えば、特許文献３は、カーペットの端材又は廃材を粉砕して粉砕物とし、カーペット廃材の粉砕物の集合体をシートで包囲した状態で加熱加圧成形する熱プレス成形品の提案である。また、特許文献４は、タイルカーペットの端材又は廃材を粉砕後、芯鞘型合成繊維及び／又は低融点合成繊維と混合し、高周波誘電加熱又はマイクロ波加熱により加熱、加圧プレスして吸音性を有する成形体を製造する方法である。
【０００９】
表面繊維層を塩化ビニル系樹脂により裏打ちされたカーペットの端材又は廃材を粉砕して成形体としてリサイクルする場合、特許文献３に示される加熱板に挿んで加熱加圧してプレス成形するプレス成形装置を使用することが一般的であるが、成形に要する時間を短くして効率よく成形することが望まれていた。実際に、加熱板に挿んで加熱加圧するプレス成形装置でプレス成形した場合、成形体表面に存在する樹脂成分の溶融が進み、成形体内部は、成形体表面からの伝熱により加熱溶融することとなるため、成形体内部に対して表面の溶融が進み易く、均一になり難い、また、成形体内部まで溶融するためには成形時間がかかり、効率が上がらないという問題が有った。
【００１０】
さらに、加熱板に挿んでプレス成形する成形方法では、厚みの厚い成形品の成形が困難であった。そこで、厚みの厚い物を成形する場合は、一端、プレス成形品を成形した後に、成形品を複数枚積層し、再度、加熱加圧プレスする方法を取らざるを得なかった。又、密度の軽いふかふかした繊維複合物や繊維含有量の多い配合物のプレス成形を行う場合においては、伝熱効率が低く、プレス成形が困難であるという問題があった。
【００１１】
すなわち、加熱板に挿んでプレス成形する方法によるプレス成形方法では、厚みが１ｃｍ程度に制限され、それ以上の厚みの物は成形する効率が悪く、成形体表面から内部まで均一に溶融した成形体を効率良く製造するためには、伝熱効率を高めるためにプレス成形装置の熱容量を大きくする、或いは、被処理物を直接加熱する方法等の改善を行なう必要が有った。
【００１２】
一方、特許文献４は、加熱、加圧成形する効率を上げるため、高周波誘電加熱又はマイクロ波加熱による成形体内部からの加熱を利用することを特徴とし、成形体表面と成形体内部をより均一な状態の成形体を製造する方法である。ところで、このような方法で得られた成形体を車両通行帯で発生する騒音を吸音するための吸音材とする場合、吸音性能の高い成形体とすることと施工上の点からより軽量な吸音材とすることが要求されていた。成形体をより軽量化する方法としては、充填量を減らして同じ体積の成形体とする、特許文献２に示されるような繊維を混合する方法が挙げられるが、充填量を減らすと加熱成形時に該カーペット粉砕物と芯鞘型合成繊維及び／又は低融点合成繊維からなる配合物が熱溶融して所定の厚みの成形体とすることが困難で、その結果、吸音性能が低下するという問題があった。また、該カーペットの繊維成分以外の繊維を混合する場合、均一に混合することが非常に困難で、その結果、均一構造の成形体とすることが困難で、得られた成形体の吸音性能にバラツキが生じるという問題があった。
【００１３】
表面繊維層を塩化ビニル系樹脂により裏打ちされたカーペットの端材等の廃材を主成分とし、車両騒音に対して優れた吸音性能を有する加熱、加圧プレスにより成形した成形体、すなわち、成形吸音材は、吸音材としての吸音性能を発現するために、成形体の表面は、カーペットの樹脂裏打ち層又は低融点繊維を含む繊維成分の溶融樹脂で厚く覆われない状態、いわゆる、成形吸音材表面に厚い表面スキン層が形成されず、音の反射が少ない構造とすることが必要であった。そのため、カーペットの樹脂裏打ち層成分と表面繊維層成分及び低融点繊維からなる繊維成分が分級しないように均一に混合し、かつ、成形体表面と成形体内部でほぼ均一に溶融した成形体とすること、該カーペット粉砕物と芯鞘型合成繊維及び／又は低融点合成繊維が充分に接着して表面に存在する該カーペット粉砕物の脱落がないように表面性が良好で、かつ、施工時の取扱いや屋外使用に耐え得るための剛性を有する成形体とする必要が有った。
【特許文献１】特開２００３−１２７１４０号公報
【特許文献２】特開２００５−８２８０２号公報
【特許文献３】特開平８−１４２０８３号公報
【特許文献４】特開２００４−２３２１３９号公報
【発明の開示】
【発明が解決しようとする課題】
【００１４】
本発明は、カーペット廃材、特に、タイルカーペットの廃材、又は製造工程で発生する端材等の廃材を、埋立て処理することなく有効利用し、特定の周波数領域、具体的には、道路交通騒音を吸音するために要求される中音域を含む１０００〜６３００Ｈｚの音域において優れた吸音性を有し、表面性が良好で、吸水性の低い軽量な成形吸音材を提供するものである。
【課題を解決するための手段】
【００１５】
すなわち本発明は、表面繊維層を塩化ビニル系樹脂により裏打ちされたカーペットの粉砕物から、粒径が３ｍｍ以下の樹脂裏打ち層を主成分とする粉砕物の含有量が３０重量％以下となるように除去した粉砕物（イ）と、粒径が１ｍｍ以下の微粉の含有量が５重量％以下となるように除去した粉砕物（ロ）から選択される少なくとも１種を６０重量％以上９５重量％以下とし、鞘部が２００℃以下の融点を持つ芯鞘構造を有する合成繊維（ハ）と、２００℃以下で溶融する合成繊維（ニ）から選択される少なくとも１種を５重量％以上４０重量％以下とし、合計で１００重量％となるように混合した配合物を、高周波誘電加熱又はマイクロ波加熱により加熱、加圧プレスしてなり、密度が０．１ｇ／ｃｍ３以上１．０ｇ／ｃｍ３以下の成形吸音材である。
【００１６】
前記（イ）及び／又は（ロ）を得るには、表面繊維層を塩化ビニル系樹脂により裏打ちされたカーペットの粉砕物から、振動篩を用いて分離除去するのが好ましい。
【００１７】
前記合成繊維（ハ）は、芯部と鞘部の融点差が２０℃以上であり、芯部がポリエステル系樹脂又はポリプロピレン系樹脂で構成された繊維であるのが好ましい。
【００１８】
また合成繊維（ニ）は、低融点ポリエステル系共重合体繊維、低融点ポリアミド共重合体繊維、ポリエチレン系繊維から選択される１種以上の合成繊維であるのが好ましい。前記（イ）及び／又は（ロ）と、前記合成繊維（ハ）及び／又は前記合成繊維（ニ）の混合物１００重量部に対して、０．５重量部以上３０重量部以下の水を添加して混合した配合物を、高周波誘電加熱又はマイクロ波加熱により加熱、加圧成形してなる成形吸音材とすることができる。
【００１９】
さらに、（イ）及び／又は（ロ）を得る場合に、５ｍｍ以上３０ｍｍ以下の開口径を有するパンチングメタル又は格子から成るスクリーンを設置した剪断式粉砕機又は衝撃式粉砕機を用いて調整することもできる。
【００２０】
これら成形吸音材を成形する際には、その少なくとも片面に厚みが１０μｍ以上１ｍｍ以下の、ポリエステル製不織布又は熱可塑性樹脂フィルムを積層し、高周波誘電加熱又はマイクロ波加熱により加熱、加圧プレスして一体成形して成形吸音材とすることができる。
【００２１】
上記により得られた成形吸音材は、ＪＩＳ  Ａ１４０５に準じて測定した１０００Ｈｚ〜６３００Ｈｚでの垂直入射吸音率が、７０％以上であることが好ましい。
【発明の効果】
【００２２】
本発明によれば、カーペット廃材、特に、タイルカーペットの廃材、又は製造工程で発生する端材等の廃材を、埋立て処理することなく有効利用し、特定の周波数領域、具体的には、道路交通騒音を吸音するために要求される中音域を含む１０００〜６３００Ｈｚの音域において優れた吸音性を有し、表面性が良好で、吸水性の低い軽量な成形吸音材を得ることができる。
【００２３】
また、得られた成形吸音材の側部をアルミ粘着テープ又はシーリング剤により封止することで、成形吸音材側部からの吸水による成形吸音材の内部からの劣化が防止される。
【発明を実施するための最良の形態】
【００２４】
本発明に使用するカーペットは、例えば図１に示すように、表面繊維（パイル）層１と樹脂裏打ち層２とから構成されており、ＪＩＳ  Ｌ４４０６で規定されるものが好ましい。
【００２５】
特に、表面繊維（パイル）層を塩化ビニル系樹脂により裏打ちされたカーペットの中で、代表的な素材であるタイルカーペットの製品形状は、例えば、５０ｃｍ×５０ｃｍ、厚み約６ｍｍで、表面繊維層１と樹脂裏打ち層２の厚みがほぼ同じ程度のものが通常使用されている。
【００２６】
本発明では、表面繊維（パイル）層を構成する繊維素材としては、ナイロンフィラメント、ポリプロピレンフィラメント、ポリエステルフィラメントで構成された物が好ましく、例えば、該繊維成分がナイロンフィラメントの場合、タイルカーペット全体の５〜３０重量％の範囲で、通常、約１５重量％を占めるている。
【００２７】
本発明で使用するカーペットは、表面繊維層を塩化ビニル系樹脂により裏打ちされたカーペットであり、カーペットの製造時に生じる裁断端材屑やリニューアル時に廃棄される物等を含む。
【００２８】
樹脂裏打ち層を構成する素材として、塩化ビニル系樹脂、ビチューメン、ポリウレタン樹脂、ポリオレフィン系樹脂等が挙げられるが、日本で製造されるタイルカーペットの樹脂裏打ち層は、塩化ビニル系樹脂を用いたものが９割以上を占めるが、本発明においても、この塩化ビニル系樹脂にて裏打ちされたカーペットを使用することができる。
【００２９】
本発明の成形吸音材としては、表面繊維層を塩化ビニル系樹脂により裏打ちされたカーペットの廃材又は端材を粉砕物とした後に、粒径が１ｍｍ以下の微粉の含有量が５重量％以下となるように除去した粉砕物（イ）、或いは、粒径が３ｍｍ以下の樹脂裏打ち層を主成分とする粉砕物の含有量が３０重量％以下となるように除去した粉砕物（ロ）と、鞘部が２００℃以下の融点を持ち後述する合成繊維等からなる芯とで形成される芯鞘構造を有する合成繊維（ハ）及び／又は、２００℃以下で溶融する合成繊維（ニ）を混合した後に、高周波誘電加熱又はマイクロ波加熱により加熱、加圧プレス成形して成形吸音材とすることが好ましい。
【００３０】
高周波誘電加熱又はマイクロ波加熱による誘電加熱で、前記（イ）及び／又は（ロ）と前記合成繊維（ハ）、及び／又は合成繊維（ニ）の混合物を加熱する場合、カーペットの表面繊維層がナイロンフィラメントで構成されている物は、誘電加熱により塩化ビニル系樹脂やナイロンフィラメント等が発熱するため内部発熱効果が高く好ましい。その際、カーペットの表面繊維層を形成する繊維成分は、分離除去することなく使用することが好ましい。
【００３１】
本発明では、加熱、加圧する方法として、高周波誘電加熱又はマイクロ波加熱により誘電加熱を行うと共に加熱板で加熱してプレス成形を行うことが好ましい。すなわち、高周波誘電加熱により加熱を行う場合、加熱工程と加圧するプレス成形工程を同時に行うか、または、２段階に分けて加熱工程の後に加圧工程を設けて行うこともできる。マイクロ波加熱を行う場合は、通常、金属オーブンが加熱部となるため、加熱工程の後に加圧工程を設けて行う成形方法が取られることとなる。さらに、カーペット粉砕物（イ）及び／又は（ロ）と、合成繊維（ハ）及び／又は合成繊維（ニ）と混合した配合物に高周波を照射して加熱すると同時に、高周波を照射するための電極板を加熱できる構造とし、該配合物を加熱した電極板で挿んで加熱、加圧プレスする成形方法も成形効率を向上できるため好ましい。加熱、加圧プレスした成形板は、次いで、冷却プレス又は冷却板に接触させる等の冷却装置により冷却後、所定の大きさに切断して製品として回収される。
【００３２】
本発明において、鞘部が２００℃以下の融点を持つ芯鞘構造を有する合成繊維（ハ）としては、例えば図２に示すように、繊維本体となる芯部６の周囲に被覆材が被覆され、鞘部７を形成する２層構造の繊維であるのが好ましい。芯部６の素材としては、有機繊維や無機繊維で形成することも可能であるが、ポリエステル系樹脂、ポリアミド系樹脂（ナイロン系樹脂）、アクリロニトリル系樹脂、ポリプロピレン系樹脂等の合成繊維により形成されるものが好ましい。芯部６がポリプロピレン繊維で鞘部７が低融点ポリエチレンである複合繊維（ＥＳ繊維）及び芯部６がポリエステル繊維で鞘部７が共重合ポリエステル樹脂で構成されたものは、繊度、繊維長、融点が異なる幾種もの物が市販されている。このため、繊度、繊維長、融点の選択幅が広いため、外観性、均一性が良好な成形吸音材を容易に得ることができるため好ましい。さらに、より低融点で鞘部が溶融する合成繊維（ハ）、及び／又は合成繊維（ニ）を使用することによって、より温和な成形加工条件を選択しても成形吸音材の表面から内部をほぼ均一に溶融することができ、成形吸音材の強度を向上することができるのでより好ましい。
【００３３】
例えば、鞘部を形成する被覆材として、芯部の素材より２０℃以上低い融点、好ましくは３０℃以上１５０℃以下低い融点を持ち、かつ、２００℃以下の融点、好ましくは７０℃以上１７０℃以下の融点を持つ材料で形成されるもの、例えば、ポリエステル系共重合体、ポリアミド共重合体、ポリエチレン系樹脂により構成されるものが挙げられる。これら合成繊維（ハ）の芯部と鞘部の重量比率が、３０：７０〜６０：４０のものは接着性が高いため好ましい。
【００３４】
また、２００℃以下で溶融する合成繊維（ニ）としては、低融点ポリエステル系共重合体繊維、低融点ポリアミド共重合体繊維、ポリエチレン系繊維が汎用的に用いることでき、成形性が良好となるため好ましい。
【００３５】
カーペット粉砕物（イ）及び／又は（ロ）に対し、合成繊維（ハ）及び／又は合成繊維（ニ）の配合量は、５重量％以上４０重量％以下の範囲であると、カーペット粉砕物との混合状態が良くなり、成形吸音材の均一性が向上するため好ましい。この範囲の配合量であれば、合成繊維（ハ）及び／又は合成繊維（ニ）同士の過剰な融着が抑制され、コスト的にも有利な成形吸音材を得ることができる。さらに、表面繊維層と合成繊維（ハ）及び／又は合成繊維（ニ）、樹脂裏打ち層と合成繊維（ハ）及び／又は合成繊維（ニ）の融着性を向上する点から、５〜３０重量％を配合することが好ましい。さらに、成形吸音材内部において、繊維成分が空隙を形成し易くなるように、配合量は５〜２５重量％をとすることがより好ましい。前記配合量が４０重量％を超えると、タイルカーペット等の表面繊維層を塩化ビニル系樹脂により裏打ちされたカーペットの粉砕物と前記合成繊維（ハ）及び／又は合成繊維（ニ）の混合物全体に占める繊維成分の含有量が５０重量％以上と成るため、成形吸音材の吸音特性や強度の低下をもたらす傾向にある。逆に配合量が５重量％未満では、成形性が著しく低下する、或いは、成形吸音材内部でのカーペットの樹脂成分の融着が進み易く、樹脂成分が圧着して空隙が形成され難くなるため、成形吸音材の吸音特性が低下してしまう可能性がある。
【００３６】
本発明で使用するポリエステル系樹脂としてはテレフタル酸、イソフタル酸、ナフタレン−２、６−ジカルボン酸、フタル酸、α，β−（４−カルボキシフェノキシ）エタン、４，４‘−ジカルボキシジフェニル、５−ナトリウムスルホイソフタル酸等の芳香族ジカルボン酸；アゼライン酸、アジピン酸、セバシン酸等の脂肪族ジカルボン酸とエチレングリコール、ジエチレングリコール、１，３−プロパンジオール、１，４−ブタンジオール、１，６−ヘキサンジオール、ネオペンチルグリコール、シクロヘキサン−１，４−ジメタノール、ポリエチレングリコール、ポリテトラメチレングリコール等のジオールからなる繊維形成性のポリエステルを挙げることができ、構成単位の８０モル％以上がエチレンテレフタレート単位であることが好ましい。
【００３７】
次に、成形吸音材の表面構造及び空隙の形成状態について説明する。カーペットの粉砕物は、それぞれ、カーペットの表面繊維層を形成する繊維成分がカーペットの樹脂裏打ち層に植設された状態の粉砕物、繊維成分が樹脂裏打ち層と粉砕により切断された樹脂裏打ち層単独の粉砕物、繊維成分単独の粉砕物からなる。ここで、粉砕物から樹脂裏打ち層単独の粉砕物を分離除去することにより、繊維成分がカーペットの樹脂裏打ち層に植設された状態の粉砕物と前記繊維成分単独の粉砕物を多く含むこととなり、さらに、前記合成繊維（ハ）及び／又は合成繊維（ニ）を配合し、該混合物を加熱すると、カーペットの粉砕物の樹脂裏打ち層同士が融着する部分とカーペット粉砕物の樹脂裏打ち層と、合成繊維（ハ）及び／又は合成繊維（ニ）が融着する部分と、合成繊維（ハ）及び／又は合成繊維（ニ）自体が融着する部分に加え、合成繊維（ハ）及び／又は合成繊維（ニ）が樹脂裏打ち層に植設された繊維成分と絡まり合い、空気を巻き込んだ状態で熱溶融し、繊維成分と融着する部分が形成される。この内、合成繊維（ハ）及び／又は合成繊維（ニ）と粉砕物中の樹脂裏打ち層に植設された表面繊維層１が絡まり合い空気を巻き込んで融着する部分と、合成繊維（ハ）及び／又は合成繊維（ニ）自体が空気を巻き込んで熱溶融する部分が、空隙と呼ぶ部分を形成することになるが、繊維成分がカーペットの樹脂裏打ち層に植設された状態の粉砕物の含有量がアップすることで空隙形成能が向上し、特に、中高音域の吸音特性が改善されることとなる。
【００３８】
一方、合成繊維（ハ）及び／又は合成繊維（ニ）の代わりに粉体やペレットから成るバインダー樹脂を使用した場合、前記合成繊維（ハ）及び／又は合成繊維（ニ）と表面繊維層１とが絡まりあって熱融着する部分が無くなり、空隙を形成する部分に粉体やペレットから成るバインダー樹脂が充填され、堅固な構造となってしまう。そのため、粉体やペレットから成るバインダー樹脂を使用するよりも合成繊維（ハ）及び／又は合成繊維（ニ）からなる繊維状の低融点繊維を配合することが好ましい。
【００３９】
すなわち、カーペットの表面繊維層１を形成する繊維成分と合成繊維（ハ）及び／又は合成繊維（ニ）が空気を抱き込んで融着した部分がカーペットの樹脂裏打ち層同士の融着層の間に点在する成形吸音材とすることで、成形吸音材表面及び内部に空隙を設けることとなるため、吸音性能が良好となり好ましい。また、成形吸音材の表面に、カーペットの樹脂裏打ち層を点在させ、その間を繊維成分が空隙を形成して充填される構造と成る成形吸音材とすることで、成形吸音材の表面での音の反射を低減することができる。さらに、合成繊維（ハ）及び／又は合成繊維（ニ）として、より低融点の繊維を使用した場合、より低温で該混合物の融着が生じるため、密度の小さい成形吸音材も容易に作ることが可能と成り、成形時間を大幅に短縮することができる。
【００４０】
ところで、高周波を該混合物に照射して加熱した場合、樹脂裏打ち層に可塑剤を含むものや表面繊維層の構成繊維がナイロン繊維等のポリアミド系樹脂である場合は、前述したように、混合物内部においても加熱が速やかに行われるため、例えば、厚み３ｃｍ程度の厚みの厚い成形吸音材もより均一な状態で成形できる。その点で、タイルカーペットは、表面繊維層がナイロン繊維等のポリアミド系樹脂で構成され、さらに、樹脂裏打ち層が可塑剤を含む塩化ビニル系樹脂で構成されるものが多いため、高周波を該混合物に照射して加熱する加熱、加圧プレス方法で成形すると成形効率が高くなるためより好ましい。
【００４１】
合成繊維（ハ）の鞘部及び合成繊維（ニ）の溶融温度が２００℃以上である場合は、カーペットの樹脂裏打ち層の溶融温度以上の温度となり、その結果、合成繊維（ハ）及び／又は合成繊維（ニ）がカーペットの粉砕物を融着する効果が小さくなり、樹脂裏打ち層成分が強固に熱融着した成形吸音材と成ってしまう。また、カーペットの樹脂裏打ち層が塩化ビニル系樹脂で構成されている場合は、２００℃以上に加熱して前記合成繊維を溶融させると、塩化ビニル系樹脂の熱分解が開始するため塩化水素ガスが発生する等の問題が生じる。従って、前記合成繊維（ハ）の鞘部及び前記合成繊維（ニ）の溶融温度は、塩化ビニル系樹脂の溶融温度以下である物が好ましく、さらに、溶融温度が７０℃以上１７０℃以下であると、成形加工性が良好で、均一な成形吸音材が得られるため、その結果、良好な吸音性能が得られることと成るため好ましい。
【００４２】
前記合成繊維（ハ）及び合成繊維（ニ）の繊維長は、３ｍｍ以上６０ｍｍ以下が好ましく、単繊維繊度は１．５ｄｔｅｘ以上７．８ｄｔｅｘ以下であるものが好ましい。この範囲の繊維長と繊度を有する低融点で融着する合成繊維（ハ）及び／又は合成繊維（ニ）を使用すると、得られる成形吸音材の吸音性能がさらに良好となる。さらに、繊維長が１０ｍｍ以上５５ｍｍ以下の物は、繊維の融着による成形吸音材の内部での空隙形成能が大きくなり、また、繊維とタイルカーペット粉砕物の混合を均一に行い易いため、その結果、均一な成形吸音材と成り易い。
【００４３】
一方、カーペットの粉砕物は、汎用の粉砕機、例えば、一軸剪断式粉砕機、衝撃式粉砕機、衝撃式粉砕機の一種であるスイングハンマクラッシャ、ロータリーカッター、ハンマミル等の粉砕機を使用すると、容易に粉砕物を得ることができる。これら粉砕機の中でも、粉砕刃が鈍くなった一軸剪断式粉砕機や衝撃式粉砕機の一種であるスイングハンマクラッシャを用いると、繊維成分が膨らんだ粉砕物と成り易く、前記合成繊維（ハ）及び／又は合成繊維（ニ）と絡まりが生じ易いため好ましい。
【００４４】
また、カーペットの粉砕物の粒径は、５ｍｍ以上３０ｍｍ以下が好ましい。この大きさの粉砕物とすれば、前記合成繊維（ハ）及び／又は合成繊維（ニ）との混合が容易となり均一化し易い。さらに、６ｍｍ以上１０ｍｍ以下に粉砕すると、成形吸音材の表面性が良好と成り、カーペットの粉砕物が点在した表面状態となり易いため好ましい。また、カーペットの粉砕物の粒径は、前記粉砕機に、所定の開口径を有するパンチングメタル又は格子からなるスクリーンを設置して粉砕することにより、所望の粒径の粉砕物を得ることができる。
【００４５】
次に、このように粉砕して回収された粉砕物から微粉を除いた粉砕物（ロ）を使用すると、得られる成形吸音材表面への微粉の付着がなくなるとともに、成形された成形吸音材の表面性状がより良好となる。ここで、本発明の微粉とは、粒径が１ｍｍ以下のものであり、具体的には、１ｍｍ以下の細かい樹脂粒子や繊維粉、カーペットの樹脂裏打ち層に含まれる炭酸カルシウム等の無機充填剤が対象となる。これら総表面積の大きい微粉を粉砕物から除いて、その含有量を５重量％以下とすることにより、前記合成繊維（ハ）及び／又は合成繊維（ニ）のバインダーとしての融着効率が向上することとなり、吸音板表面に存在する樹脂裏打ち層を主とする粉砕物（イ）の該吸音板表面からの脱落も防止され易くなる。また、粉砕物から前記炭酸カルシウム等の無機充填材を分離除去することにより、得られる成形吸音材表面の親水性を抑えることができる。粉砕物から前記微粉を除く場合は、例えば、目開きが２ｍｍ以下の篩を設置した振動篩を用いて粉砕物を処理することで容易に回収することができ、粒径が１ｍｍ以下の微粉の含有量が５重量％以下となるような目開きの篩を選定して、篩分離することにより容易に調整される。この際に、前記理由から粉砕物から１ｍｍ以下の微粉を完全に分離除去した粉砕物（ロ）を使用することが好ましいが、篩での分離では０．５重量％程度の微粉が含まれるものと成る。
【００４６】
一方、粉砕物（ロ）から、さらに、１ｍｍより大きくて３ｍｍ以下の樹脂裏打ち層を主成分とする粉砕物を分離除去して回収した粉砕物（イ）は、この操作により樹脂裏打ち層単独の粉砕物が分離され、粉砕物より樹脂裏打ち層の含有量が少ない粉砕物となるため、粉砕物（イ）と粉砕物（ロ）を任意の割合で配合して使用すると、同じ容積であっても軽量な配合物を調整し易くなる。その結果、これら配合物に前記合成繊維（ハ）及び／又は合成繊維（ニ）を配合して成形した成形吸音材は、粉砕物（ロ）のみで成形した成形吸音材に対して軽量化し易くなる。粉砕物から３ｍｍ以下の樹脂裏打ち層を主成分とする粉砕物の含有量を３０重量％以下とする場合、粒径が１ｍｍ以下の微粉を除く場合と同様に、例えば、目開きが３ｍｍより大きい篩を設置した振動篩を用いて粉砕物又は粉砕物（ロ）を処理すれば、容易に回収することができる。また、前記した微粉の含有量を５重量％以下に篩で分離する際に、これら粉砕物（イ）及び／又は粉砕物（ロ）と前記合成繊維（ハ）及び／又は合成繊維（ニ）を配合した後に、篩で処理するようにしても良い。この様にして調整した粉砕物（イ）及び／又は粉砕物（ロ）と合成繊維（ハ）及び／又は合成繊維（ニ）を混合すると、樹脂裏打ち層単独の粉砕物の分級が生じ難く、より均一な配合物とすることができるため好ましい。
【００４７】
表面繊維層を塩化ビニル系樹脂により裏打ちされたカーペットの廃材又は端材を粉砕物とした後に、粒径が１ｍｍ以下の微粉、或いは、粒径が３ｍｍ以下の樹脂裏打ち層を分離、除去する方法として、例えば、円型振動篩、共振式振動篩、振動モーター式振動篩、電磁式振動篩、ジャイロシフター等の面内運動式振動篩等の振動篩を用いることができるが、中でも、振動モーター式振動篩を使用することが、作業性、分離性の点から好ましい。
【００４８】
一方、このようにして分離した微粉や樹脂裏打ち層を主成分とする粉砕物は、更に、粉砕して篩分離する、或いは、粉砕後に風力分離して粉砕物中に含まれる繊維成分を分離除去することにより、良質な塩化ビニル系樹脂材料として再生利用することができ、その方法として、例えば、特許文献１で示される分離方法を用いることもできる。また、この様にして分離、回収した繊維成分も前記粉砕物（イ）及び／又は粉砕物（ロ）と前記合成繊維（ハ）及び／又は合成繊維（ニ）に配合して有効利用することが可能である。
【００４９】
尚、カーペットを粉砕後風力分離して回収した繊維成分、バージンのポリエステル系繊維やポリアミド繊維、フェルトや服地を反毛化して回収した反毛繊維を適宜配合しても、得られる成形吸音材を軽量化することが可能であるが、樹脂裏打ち層成分と繊維成分が均一と成り難いため、これらの繊維を添加する場合、繊維の絡み合いを解して混合するため、予め、開繊機等で開繊した物を混合する手立てが必要となる。これに対して、篩分離した粉砕物（イ）及び粉砕物（ロ）は、粒径が揃っていると共に混合時に支障を来す長繊維が含まれていないため、前記合成繊維（ハ）又は合成繊維（ニ）と均一に混合し易く、成形吸音材を成形する際に、粉砕物（イ）の配合量を増して繊維含有量を増やす方法は、均一な混合がより容易に行えるため好ましい。
【００５０】
また、成形吸音材を成形する際に、その少なくとも片面に厚みが１０μｍ以上１ｍｍ以下の、ポリエステル製不織布又は熱可塑性樹脂フィルムを積層して、加熱、加圧プレスして一体成形すると、得られる成形吸音材の表面性がより改良されるとともに、意匠性も付与できるため好ましい。また、ポリエステル製不織布や熱可塑性樹脂フィルムを袋状にして、成形吸音材を挿入して使用することも可能である。成形吸音材に積層するポリエステル製不織布としては、ニードルパンチフェルト、サーマルボンド不織布、スパンレース不織布、スパンボンド不織布、ケミカルボンド不織布が挙げられるが、例えば、目付けが５ｇ/ｍ２以上５０ｇ/ｍ２以下のスパンレース不織布を用いると、吸音特性が低下すること無く、表面性の良好な成形吸音材を得ることができる。更に、プリントされたポリエステル製不織布や熱可塑性樹脂フィルムを用いることで意匠性の付与や色を調整することも可能である。一方、成形吸音材に熱可塑性樹脂フィルムを積層する場合、熱可塑性樹脂フィルムの素材として、例えば、ポリフッ化ビニルやポリフッ化エチレンなどのフッ素樹脂系フィルム、ポリエステル系樹脂、ポリプロピレン樹脂、ポリ塩化ビニル系樹脂、アクリル系樹脂、ポリカーボネート系樹脂の熱可塑性樹脂フィルムが挙げられるが、中でも、ポリエステル樹脂、アクリル系樹脂、ポリカーボネート系樹脂、ポリ塩化ビニル系樹脂を使用すると高周波又はマイクロ波加熱時に分解や劣化が生じることなく、得られる成形吸音材の成形性が良く好ましい。これらポリエステル製不織布や熱可塑性樹脂フィルムは、成形吸音材の高周波誘電加熱又はマイクロ波加熱により加熱、加圧プレスして成形する時に、粉砕物（イ）及び／又は粉砕物（ロ）と、合成繊維（ハ）及び／又は合成繊維（ニ）からなる配合物の少なくとも片面に置いて成形することにより、一体成形された積層体を得ることができ、該ポリエステル製不織布や熱可塑性樹脂フィルムが積層された側を前面側とし、吸音材として使用するものである。
【００５１】
また、成形吸音材の少なくとも片面に、ポリエステル製不織布又は熱可塑性樹脂フィルムを積層する場合に、市販の接着剤を使用して積層しても良いが、溶剤系接着剤やエマルジョン系接着剤からなる液状の接着剤を使用する場合は、成形吸音材の成形後に接着剤を塗布して接着積層する必要が生じる。そのため、接着剤としてフィルム状のホットメルト接着剤を、粉砕物（イ）及び／又は粉砕物（ロ）と、合成繊維（ハ）及び／又は合成繊維（ニ）からなる配合物と該ポリエステル製不織布又は熱可塑性樹脂フィルムの層間に挿入し、引き続き、高周波誘電加熱又はマイクロ波加熱により加熱、加圧プレスし、一体成形して成形吸音材とすることがより好ましい。
【００５２】
カーペットの粉砕物（イ）及び／又は粉砕物（ロ）と合成繊維（ハ）及び／又は合成繊維（ニ）の混合は、後述する混合機を使用して混合すると、容易に均一な混合物を得ることができる。通常、カーペットの粉砕物は色が付いており、合成繊維（ハ）及び／又は合成繊維（ニ）は白色等カーペットと色が異なる場合が多いため、配合物の色が均一に成るまで混合して取出せば良い。また、カーペットの粉砕物と合成繊維（ハ）及び／又は合成繊維（ニ）を混合する場合、合成繊維（ハ）及び／又は合成繊維（ニ）の綿を、例えば、開繊機等で解して混合すると、より均一な配合物となり易く好ましい。
【００５３】
ところで、本発明は、カーペット廃材を利用し、加熱、加圧プレスして吸音材を成形する、中でも、高周波誘電加熱又はマイクロ波加熱による誘電加熱による加熱方法を用いて吸音材とすることを特徴とするものである。誘電加熱を用いた場合、加熱時間が大幅に短縮され、その結果、加熱装置への材料の装填、加熱加圧プレス、冷却、成形吸音材の取出しからなる成形サイクルが大幅に短縮できる。さらに、誘電加熱装置を使用して加熱すると、成形吸音材の内部での発熱による加熱が促進されるため、成形吸音材の表面と成形吸音材の内部の均一性が高く、厚みの厚い成形吸音材が容易に得られることとなる。
【００５４】
誘電加熱により加熱する場合、高周波又はマイクロ波を照射した時に成形吸音材の内部で発熱を生じる添加剤を添加することが好ましい。これら添加剤としては、分子内に極性基を有する化合物が挙げられる。この添加剤を添加、又は、配合することにより、誘電体として作用し、成形吸音材の内部まで均一に加熱することができる。このような添加剤として、例えば、水、メチルアルコール、エチルアルコール、イソプロピルアルコール、エチレングリコール、グリセリン等の脂肪族アルコール、フェノール等の芳香族アルコール、酢酸エステル等の脂肪族エステル化合物、ジブチルフタレート、ジヘキシルフタレート、ジ−２−エチルヘキシルフタレート（ＤＯＰ）、ジ−イソノニルフタレート、トリメリット酸エステル等の可塑剤として使用される芳香族エステル化合物、塩素を含む塩化ビニル系樹脂又は塩素化オレフィン、分子内にアミド結合を有するナイロン６、ナイロン６６及びそれらの共重合体、分子内にウレタン結合を有するポリウレタン化合物、分子内にニトリル基を有するポリアクリロニトリル及びポリアクリロニトリル共重合体、活性炭等のカーボンが挙げられる。中でも、加熱により有機性ガスが生成しない水、芳香族エステル化合物からなる可塑剤を含有する軟質塩化ビニル系樹脂、ポリアミド系樹脂を配合すると、内部加熱が速やかに生じるため好ましい。
【００５５】
次に、高周波誘電加熱の加熱プロセスを図３に示す。加熱電極９の間に誘電体である配合物７をはさみ、高周波発生回路１１と負荷整合回路１２により高周波電圧をかけると、配合物のいたるところで電気的な平衡状態がひずみ、電荷の分離が生じる。周波数が高くなるに従って、誘電体を構成する各分子は、回転・衝突・振動・摩擦などの激しい運動を起こし、このエネルギーが熱と成り誘電体に内部発熱が生じることとなる。高周波誘電加熱は、周波数１ＭＨｚから３００ＭＨｚ（波長３００ｍ〜１ｍ）の高周波エネルギーの電界作用によって、配合物に原子や分子レベルでの電位的な運動を起こさせることで物質内部から熱を発生させる加熱方式である。現実に使用する周波数としては、４ＭＨｚ〜８０ＭＨｚが好ましい。また、囲局部加熱が可能であり、電力半減深度が深いので、配合物が厚くても比較的均一な加熱が可能な点に特徴を有する。
【００５６】
また、マイクロ波加熱も誘電加熱の一種であり、周波数３００ＭＨｚ〜３００ＧＨｚ（波長１ｍ〜１ｍｍ）のマイクロ波を使用して、高周波誘電加熱と同様に物質内部から加熱する方式である。図４の加熱プロセスに示すように、マイクロ波はマグネトロン１３からアイソレーター１４で電波の逆行を防止するようにして発生させ、箱体の中に設置した誘電体である配合物１６に導波管１５を通じてマイクロ波を送り、照射するものである。損失係数の大きい誘電体にマイクロ波を照射すると、マイクロ波はエネルギーを失いながら物質内部を伝播していく。図３及び図４に示すように、このエネルギーは、高周波誘電加熱と同様に誘電体分子の双極子を振動・回転させ、これによって生じる摩擦エネルギーが内部発熱を引き起こすものである。通常使用されるマイクロ波の周波数は２４５０ＭＨｚ若しくは９１５ＭＨｚであり、電子レンジ等の家庭用品において、今日では汎用的に使用されている加熱方法である。マイクロ波加熱は、電力半減深度が浅いため配合物が厚かったり、損失係数が高い場合は均一加熱が難しい場合も有るが、形状が複雑であっても均一加熱が比較的容易な点に特徴を有する。
【００５７】
すなわち、カーペットの樹脂裏打ち層が可塑剤を含有する塩化ビニル系樹脂で構成されたものや表面繊維層がナイロン繊維で構成されたものは、高周波又はマイクロ波を照射すると、内部発熱による加熱が行われ易いため、表面と内部で均一性が高い成形吸音材となり好ましい。
【００５８】
本発明に使用するカーペット樹脂裏打ち層を構成する塩化ビニル系樹脂とは、ポリ塩化ビニル樹脂、塩化ビニル酢酸ビニル共重合体、塩化ビニルエチレン−酢酸ビニル共重合体等の塩化ビニル系共重合体を含むものである。また、可塑剤として、ジブチルフタレート、ジヘキシルフタレート、ジ−２−エチルヘキシルフタレート（ＤＯＰ）、中でも、ジ−イソノニルフタレート、リン酸エステル系、塩素化パラフィン、トリメリット酸エステル、エポキシ化大豆油などを単独又は混合して含有するものであるが、ジ−２−エチルヘキシルフタレート（ＤＯＰ）を含むものが最も多く使用されている。また、充填剤として、炭酸カルシウム、酸化カルシウム、炭酸バリュウム、硫酸バリュウム、水酸化マグネシウム、水酸化アルミニウム、クレー、タルク等の無機充填剤を単独又は混合して含有するが、重質炭酸カルシウムが汎用的に使用される。さらに、ステアリン酸カルシウム、ステアリン酸Ｃａ−Ｚｎ、ステアリン酸Ｂａ−Ｚｎ、Ｐｂ系金属石鹸、有機錫系安定剤の安定剤、カーボンブラック、二酸化チタン等の顔料を含むものである。
【００５９】
また、カーペットの粉砕物（イ）及び／又は（ロ）と合成繊維（ハ）及び／又は合成繊維（ニ）の混合物に水を添加する、或いは、水を噴霧して均一に混合した後に、高周波を照射すると、内部発熱による加熱がより速やかに生じるため好ましい。水を添加した配合物を加熱すると、水が水蒸気となって空隙を形成する発泡剤としても機能する。また、水を添加することにより、粉砕物と合成繊維（ハ）及び／又は合成繊維（ニ）の混合時に、該粉砕物中に含まれる粉塵や埃の飛散を抑制することもできる。一方、水を配合して誘電加熱を行うと、速やかに成形吸音材の内部での発熱が生じるとともに、さらに、誘電体として作用する可塑剤を含む塩化ビニル系樹脂やポリアミド系樹脂の内部発熱による過昇温を水の蒸発潜熱により防止する作用も期待できるため、成形吸音材の内部における局部的な過昇温やそれに伴う樹脂裏打ち層からなる樹脂成分の熱分解を防止することが可能となる。
【００６０】
カーペットの粉砕物（イ）及び／又は粉砕物（ロ）と前記合成繊維（ハ）及び／又は合成繊維（ニ）の混合物１００重量部に対する水の添加量は、０．５重量部以上３０重量部以下であれば、プレス成形時における加熱速度が速くなるため好ましい。さらに、成形性の面から、１重量部以上１５重量部以下が好ましい。水を３０重量部以上添加すると、カーペットの粉砕物と前記合成繊維（ハ）及び／又は合成繊維（ニ）を混合する時にベタベタに成り取り扱い難くなると共に、プレス成形時の加熱において、水蒸気の発生が必要以上に多量と成ってしまう。
【００６１】
さらに、水を含有する合成繊維（ハ）及び／又は合成繊維（ニ）を使用すると、水を添加する工程を省くことができ、同時に、カーペット粉砕物と合成繊維（ハ）及び／又は合成繊維（ニ）の混合物への水の分散性が向上するため、該混合物の混合状態も良好とすることができるため好ましい。カーペット粉砕物（イ）及び／又は粉砕物（ロ）と合成繊維（ハ）及び／又は合成繊維（ニ）の混合物を誘電加熱により加熱、加圧してプレス成形すると、加熱板に挿んで加熱、加圧してプレス成形する場合よりも、成形吸音材の内部に存在するカーペットの樹脂裏打ち層の融着が進むため、同じ密度と厚みを有する成形吸音材で比較した場合、より吸音性の良好な成形吸音材を得ることが可能となる。
【００６２】
カーペットの粉砕物（イ）及び／又は粉砕物（ロ）と合成繊維（ハ）及び／又は合成繊維（ニ）の混合は、加圧ニーダー、リボンブレンダー、タンブラー、ヘンシェル型ミキサー、横型ブレンダーであるプロシェアミキサー等からなる高速ブレンダーを用いることにより、容易に行うことができる。これらブレンダーの中でも、ブレンダー容器内部で繊維が引っかかり、巻き付きが生じ難い構造のブレンダーを使用することが好ましい。例えば、リボンブレンダーを使用して該混合を行う場合、剪断力をかけずに混合し、さらに、配合物を送風機等で吸引してサイクロンセパレーターにて回収することにより、合成繊維（ハ）及び／又は合成繊維（ニ）は十分に開繊されるとともに、これら合成繊維に（イ）及び／又は（ロ）が均一に分散することとなる。その結果、成形吸音材の内部に空隙を容易に確保することとなり、該混合物を木製の型枠にセットして高周波を照射して加熱、加圧成形すると、良好な吸音性を有する成形吸音材を効率良く得ることができる。
【００６３】
ところで、本発明の成形吸音材を吸音材用途で使用する場合、該成形吸音材の密度は、成形性の点から０．１ｇ／ｃｍ３以上１．０ｇ／ｃｍ３以下が好ましく、さらには、成形吸音材の中高音域、１０００〜６３００Ｈｚにおける吸音特性の点から０．２ｇ／ｃｍ３以上０．６ｇ／ｃｍ３以下が好ましい。また、厚みは成形性、成形吸音材の中高音域、１０００〜６３００Ｈｚにおける吸音特性の点から１０ｍｍ以上１００ｍｍ以下の範囲である。さらに、車両通行帯側部に設置する場合、設置場所のスペースを少なくする目的から薄い方が望ましく、具体的には、２０ｍｍ以上６０ｍｍ以下がより好ましい。  （イ）及び／又は（ロ）に、（ハ）及び／又は（ニ）を配合して成形吸音材を成形することで、成形吸音材の密度を調整することが容易となる。道路周辺の騒音を低減するために使用する道路側壁用吸音材としては、５０ｍｍ以下、好ましくは３０ｍｍ以下の厚みの薄いものが望まれている。一方、吸音性能については、一般に、厚みが厚く、嵩高いものの方が吸音性能は良好であり、従来使用されているグラスウール板や有機繊維で構成されるフェルトに対して、より厚みを薄くして良好な吸音特性を発現するように、成形吸音材の表面性、均一性、密度を調整することが好ましい。例えば、グラスウールマットやポリエステル不織布からなる多孔質吸音材において、同じ密度の３０ｍｍと５０ｍｍの厚さの物の１０００〜２０００Ｈｚでの吸音性を比較すると、厚みが薄い物の方が吸音性能は低くなる。これら多孔質吸音材は、該吸音材の表面から雨水による水がかかると吸音材表面からの吸水が生じ、該吸音材表面に水膜が生じたり、吸音性能を発揮する多孔質吸音材内部に連通した空隙を水が埋め、空隙内への音波の入射が妨げられるとともに、ファイバーや吸音材空隙内における壁面での粘性摩擦等による音のエネルギーが材料内への吸収を防止することとなる。図５に示すのは、厚み３０ｍｍのグラスウールマットと成形吸音材を水に浸漬した時の吸水性を示したグラフである。また、図６に示すのは、厚み３０ｍｍのグラスウールマットと成形吸音材を水に浸漬後の吸音性の変化を比較したものであり、グラスウールマットは該表面から吸水すると、特に、１０００〜６３００Ｈｚの周波数領域における吸音性が著しく低下することが判る。
【００６４】
一方、本発明の成形吸音材は、加熱成形時に成形体表面に薄い表面スキン層が形成されるものであるため、成形吸音材の表面に雨水がかかっても該成形吸音材の表面を流れ落ちて成形吸音材の表面からの吸水が起こり難く、吸水による吸音性の低下が生じ難い点に特徴を有するものである。このため、成形吸音材は、グラスウールマットや合成繊維不織布等の多孔質吸音材に対して吸水し難く、その結果、吸水に伴う吸音性の低下が生じ難くなる。また、成形吸音材に形成される表面スキン層の厚みについては、０．１ｍｍ以上１ｍｍ以下が好ましく、中でも０．２ｍｍ以上０．６ｍｍ以下であれば、耐水性と吸音性のバランスが良好であるためより好ましい。
【００６５】
また、成形された成形吸音材を所定の大きさに切断後、該切断面を覆うようにアルミ粘着テープ又はシーリング剤で封止して、金属製型枠２０に組み込んで使用することにより、屋外設置後の雨水等による該切断面からの成形吸音材内部への水の浸透を抑制でき、吸水による成形吸音材の破損や崩壊が防止されて吸音性能の低下を抑止することもできる。
【００６６】
図７、図８、図９に示すのは、成形吸音材８の表面（図７（Ａ）、図８（Ａ）、図９（Ａ））と断面（図７（Ｂ）、図８（Ｂ）、図９（Ｂ））をデジタルカメラにより接写し、約５倍に拡大した写真の一例である。図７（Ａ）、図８（Ａ）に示す成形吸音材８の表面写真から、該成形吸音材８の表面には微粉がほとんど存在しておらず、かつ、カーペット粉砕物が合成繊維（ハ）及び／又は合成繊維（ニ）に良好に分散しているのに対して、図８（Ａ）には多くの微粉が表面に付着していることが観察される。また、図７（Ｂ）、図８（Ｂ）の成形吸音材８の断面写真から、蜂の巣状に形成された合成繊維（ハ）及び／又は合成繊維（ニ）の連続層の中に、カーペット粉砕物が取り囲まれて存在する様子は、図９（Ｂ）と異なる状態であり、カーペット粉砕物が均一に分散した状態で構成されていることが判る。
【００６７】
道路側壁に設置して使用される吸音材については、自動車のエンジン音に由来する騒音や自動車走行時に発生する騒音を防止するため、特に、１０００Ｈｚ〜４０００Ｈｚの中音域〜高音域の吸音性能が要求されている。成形して得られた成形吸音材８は、例えば、後述する吸音パネル２１を形成し、高速道路等の遮音壁に使用されている統一板の内部に挿入して設置し、使用することも可能であるが、ここでは、車両通行体１７側部に設置された側壁２３やコンクリート擁壁２４等の構造物に設置するための施工例について説明する。
【００６８】
図１０及び図１１に示すのは、成形吸音材８の表面側に通気性を有するメッシュ金網、格子状金網、エキスパンドメタルまたはパンチングメタルをからなる金属１８で吸音材表面を覆うとともに、吸音材側部にボルトで固定するための貫通口１９が設けられた金属製型枠２０Ａ、２０Ｂを固定して作成した吸音パネル２１と、該吸音パネル２１をホールインアンカー等の固定具２２を用いて車両通行体側部に設置された側壁２３やコンクリート擁壁２４に直接貼り付けて設置する１例である。なお、該通気性を有する金属１８と金属製型枠２０Ａ、２０Ｂは、組み立て式でも一体型でも成形吸音材８をその内部に挿入して固定可能な構造とすれば良く、その材質はアルミニウム、ステンレス、表面を塗装した鉄、亜鉛鋼板等を用いることができ、吸音パネル２１とすることで成形吸音材８を容易に設置可能となる。ここで、成形吸音材８の表面側に通気性を有するメッシュ金網、格子状金網、エキスパンドメタルまたはパンチングメタルをからなる金属１８の目開きは、カーペットの粉砕物（イ）及び／又は粉砕物（ロ）の粒径以下とすることが好ましい。このような目開きの金属１８を使用することで、雨水等の風雨により成形吸音板８から粉砕物（イ）及び／又は粉砕物（ロ）が脱落することを防止できる。また、カーペットの粉砕物４から微粉を除去した粉砕物（ロ）を用いることにより、より大きい目開きの金属１８を使用できるため好ましい。
【００６９】
また、図１２、図１３に示すように、成形吸音材８を新規に設置する車両通行帯１７側部の側壁２３やコンクリート擁壁２４に設置する場合、側壁２３やコンクリート擁壁２４の車両通行帯１７側前面に前記成形吸音材８または前記吸音パネル２１をボルト２２で固定して設置する、又は、予め側壁２３やコンクリート擁壁２４の車両通行帯１７側前面に設けられた挿入溝２５に挿入後、前記吸音パネル２１を固定して設置する、或いは、該側壁２３やコンクリート擁壁２４の前面に接するように金属製支柱２６を設置して前記吸音パネル２１を該金属製支柱２６に固定して使用することが好ましい。この際に、成形吸音材８をステンレス等のメッシュ金網２７で包んだ後、側壁２３やコンクリート擁壁の車両通行帯１７側表面に設けた挿入溝２５に挿入した後にボルトで固定して設置するように構成することが好ましい。
【００７０】
車両通行帯１７の側部に設置される擁壁としては、盛土にモルタルを施工する方法に加え、大型積みブロック工法、補強土壁工法テールアルメ、ラップブロック工法、箱型擁壁工法からなるコンクリート擁壁が挙げられる。これらのコンクリート擁壁の中で、プレキャストコンクリートブロック２８を積み上げて施工される擁壁においては、予め、前記吸音パネル２１をコンクリートブロック２８の前面にボルト止めできるように、ボルトを埋設し、吸音パネル２１を嵌め込めるように構成したものを積み上げて施工する方法を取れば、吸音パネル２１の設置が容易に行われるため好ましい。前記コンクリート擁壁２４の一種である箱型擁壁工法は、プレキャストコンクリートを積み上げて、その内部に約４０ｍｍの砕石等からなる中詰材を充填して設置され、耐震性に優れるという特徴を有するものである。この様なコンクリートブロック２８を積み上げて施工される箱型擁壁工法においては、プレキャストコンクリートの車両通行帯側表面に、前記吸音パネル２１をボルトで固定して嵌め込む構造を有するものとして施工することができるため好ましい。
【００７１】
また、本発明の成形吸音材を車両通行帯の側部に設置されたコンクリート製側壁又はコンクリート擁壁、或いは前記コンクリート製側壁又はコンクリート擁壁の金属製支柱に設置するため、成形吸音材の表面側に、通気性を有するメッシュ金網、格子状金網又はパンチングメタルを積層するように構成した金属製型枠に該成形吸音材を挿入して吸音パネルとした後に、コンクリート製側壁又はコンクリート擁壁、或いは、コンクリート製側壁又はコンクリート擁壁の車両通行体側前面に設けられた金属製支柱の何れかにボルトで固定して設置することにより容易に施工することができる。
【００７２】
更に、前記成形吸音材の表面側に通気性を有するメッシュ金網、格子状金網又はパンチングメタルが積層するように構成した金属製型枠に該成形吸音材を挿入する、又は、前記成形吸音材を通気性を有するメッシュ金網で包んだ吸音パネルを、車両通行帯の側部に設置されたコンクリート製側壁の車両通行体側前面、コンクリート擁壁の車両通行帯側前面又はコンクリート擁壁の車両通行体側前面に設置された金属製支柱の何れかに設けた側溝に差し込んだ後にボルトで固定して設置することによればより効率的に施工できる。
【実施例】
【００７３】
以下に実施例によりさらに詳細に説明するが、本発明はこれら実施例に限定されるものではない。
【００７４】
（誘電加熱による配合物のプレス成形）
（実施例１）
表面繊維層がナイロン６６で構成された使用済みタイルカーペットを８ｍｍφのパンチングメタルを設置した三力製作所製一軸剪断式粉砕機ＦＳ−１にて粉砕し、８ｍｍ粉砕品を定量的に回収した。次に、該粉砕物を２ｍｍの目開きの振動篩にて振るい、篩上成分を８８％の収率で回収した。（この粉砕物を３ｍｍの篩で処理すると篩下に８．２％の粉砕物が回収された。）この粉砕物８０重量部に芯鞘型低融点繊維、テイジンテトロン（ＴＢＳバインダー繊維：４．４ｄｔｅｘ、５１ｍｍ）２０重量部を加圧ニーダ−に投入し、２分間攪拌して混合して配合物とした後に、水３重量部を添加した。得られた配合物を木枠に投入してマット状とした後に木枠を取り除き、厚みが３０ｍｍに成るようにスペーサーを入れて金型に載せ、プレス板を１５０℃に設定した山本ビニター製２０トン高周波誘電加熱プレス装置にて、１．５分間高周波を照射して加熱、８ＭＰａの圧力で加圧後、１分間保持し、プレス成形した。成形後、成形吸音材を取出し、冷却金型に挿んで冷却した。
【００７５】
（実施例２）
実施例１と同様にして、使用済みタイルカーペット８ｍｍ粉砕品を目開き２ｍｍの篩で処理したもの５２重量部と、使用済みタイルカーペット８ｍｍ粉砕品を５ｍｍの目開きの振動篩にて分離した篩上の粉砕物を５１％の収率で回収した。該粉砕物３３重量部と、開繊機にて解した芯鞘型低融点繊維、テイジンテトロン（ＴＢＳバインダー繊維：４．４ｄｔｅｘ、５１ｍｍ）１５重量部をリボンブレンダーに投入し、３分間攪拌して混合し、配合物を得た。該配合物１００重量部に水３部を添加して良く混合し、木枠に投入してマット状とした後に木枠を取り除き、厚みが３０ｍｍに成るようにスペーサーを入れて金型に載せ、プレス板を１７０℃に設定した山本ビニター製２０トン高周波誘電加熱プレス装置にて、１．５分間高周波を照射して加熱、８ＭＰａの圧力で加圧後、１分間保持し、プレス成形した。成形後、成形吸音材を取出し、冷却金型に挿んで冷却した。
【００７６】
（実施例３）
表面繊維層がナイロン６６で構成された使用済みタイルカーペットを８ｍｍφのパンチングメタルを設置した尾上機械製衝撃式粉砕機バルツ１５型にて粉砕し、８ｍｍ粉砕品を定量的に回収した。使用済みタイルカーペット８ｍｍ粉砕品を目開き１．５ｍｍの篩で処理し、篩上成分を８９％の収率で回収したもの（この粉砕物を３ｍｍの篩で処理すると篩下に９．９％の粉砕物が回収された。）３０重量部と、使用済みタイルカーペット８ｍｍ粉砕品を４ｍｍの目開きの振動篩にて分離した篩上の粉砕物を６８％の回収率で回収したもの５５重量部と、芯鞘型低融点繊維、クラレ製ソフィット（２．２ｄｔｅｘ、２５ｍｍ）１５重量部をリボンブレンダーに投入し、３分間攪拌して混合後、昭和電気製集塵機ＣＦ０−２２００を用いて配合物を回収した。該配合物１００重量部に水５部を添加して良く混合し、木枠に投入してマット状とした後に木枠を取り除き、厚みが３０ｍｍに成るようにスペーサーを入れて金型に載せ、プレス板を１７０℃に設定した山本ビニター製２０トン高周波誘電加熱プレス装置にて、１．５分間高周波を照射して加熱、８ＭＰａの圧力で加圧後、１分間保圧し、プレス成形した。成形後、成形吸音材を取出し、冷却金型に挿んで冷却した。
【００７７】
（実施例４）
実施例１と同様にして、使用済みタイルカーペット８ｍｍ粉砕品を目開き０．５ｍｍの篩で処理し、篩上成分を９４％の収率で回収したもの（この粉砕物を１ｍｍの篩で処理すると篩下に０．９６％の粉砕物が回収された。）８５重量部と、芯鞘型低融点繊維、テイジンテトロン（ＴＢＳバインダー繊維：４．４ｄｔｅｘ、５１ｍｍ）１５重量部をリボンブレンダーに投入し、３分間攪拌して混合後、昭和電気製集塵機ＣＦ０−２２００を用いて配合物を回収した。該配合物１００重量部に水５部を添加して良く混合した。金型の上にポリエステル製不織布（目付け２０ｇ／ｍ２、厚み０．２ｍｍ）と厚さ３０μｍの酸変性ポリオレフィン系のホットメルト接着剤（ヒロダイン＃７５８６、ヒロダイン製）を敷き、得られた配合物を木枠に投入してマット状として積層した後に木枠を取り除き、厚みが３０ｍｍに成るようにスペーサーを入れ、プレス板を１７０℃に設定した山本ビニター製２０トン高周波誘電加熱プレス装置にて、１．５分間高周波を照射して加熱、８ＭＰａの圧力で加圧後、１分間保圧し、プレス成形した。成形後、成形吸音材を取出し、冷却金型に挿んで冷却した。
【００７８】
（実施例５）
実施例１と同様にして、使用済みタイルカーペット８ｍｍ粉砕品を目開き２ｍｍの篩で処理したもの８５重量部と、芯鞘型低融点繊維、テイジンテトロン（ＴＢＳバインダー繊維：４．４ｄｔｅｘ、５１ｍｍ）１５重量部をリボンブレンダーに投入し、３分間攪拌して混合後、昭和電気製集塵機ＣＦ０−２２００を用いて配合物を回収した。該配合物１００重量部に水５部を添加して良く混合した後に、アクリル樹脂フィルム（株式会社カネカ製サンデュレンフィルム、厚み３０μｍ）の上に、得られた配合物を木枠に投入してマット状として積層した後に木枠を取り除き、厚みが３０ｍｍに成るようにスペーサーを入れて金型に載せ、プレス板を１７０℃に設定した山本ビニター製２０トン高周波誘電加熱プレス装置にて、１．５分間高周波を照射して加熱、８ＭＰａの圧力で加圧後、１分間保圧し、プレス成形した。成形後、成形吸音材を取出し、冷却金型に挿んで冷却した。
【００７９】
（比較例１）
実施例１と同様の使用済みタイルカーペットを８ｍｍφのパンチングメタルを設置した三力製作所製一軸剪断式粉砕機ＦＳ−１にて粉砕し、８ｍｍ粉砕品を定量的に回収した。次に、該粉砕物８０重量部と芯鞘型低融点繊維、テイジンファイバー製テピルス（１．７ｄｔｅｘ、５ｍｍ、水分１５％含有）２３．５重量部を加圧ニーダーで５分間攪拌して混合し、配合物を得た。該配合物を厚みが３０ｍｍに成るようにスペーサーを入れて金型に載せ、プレス板を１５０℃に設定した山本ビニター製２００トン高周波誘電加熱プレス装置にて、２．５分間高周波を照射して加熱、８ＭＰａの圧力で加圧後、１分間保圧し、プレス成形した。成形後、成形体を取出し、冷却金型に挟んで冷却した。
【００８０】
（比較例２）
表面繊維層がナイロン６６で構成された使用済みタイルカーペットを８ｍｍφのパンチングメタルを設置した三力製作所製一軸剪断式粉砕機ＦＳ−１にて粉砕し、８ｍｍ粉砕品を定量的に回収した。篩を用いた分離操作を行うことなく、厚みが３０ｍｍに成るようにスペーサーを入れて金型に載せ、プレス板を１７０℃に設定した山本ビニター製２０トン高周波誘電加熱プレス装置にて、１．５分間高周波を照射して加熱、８ＭＰａの圧力で加圧後、１分間保持し、プレス成形した。成形後、冷却金型に挿んで冷却した。該成形体を冷却プレス装置から取出すと端部から粉砕物がバラバラと崩れ落ち、良好な成形体が得られなかった。
【００８１】
（比較例３）
実施例１と同様にして調整した使用済みタイルカーペット８ｍｍ粉砕品を篩を用いた分離操作を行うことなく、定量的に回収した。該粉砕品８０重量部と芯鞘型低融点繊維、テイジンテトロン（ＴＢＳバインダー繊維：４．４ｄｔｅｘ、５１ｍｍ）２０重量部を加圧ニーダ−に投入し、２分間攪拌して混合して配合物とした後に、水３重量部を添加した。得られた配合物をフェロ板の上に載せた木枠に投入してマット状とした後に木枠を取り除き、厚みが２０ｍｍに成るようにスペーサーを入れ、プレス板を１７０℃に設定した５０トンプレス装置にて２５分間加熱、プレス成形した。成形後、成形吸音材を取出し、冷却金型に挿んで冷却した。
【００８２】
（比較例４）
実施例１と同様にして調整した使用済みタイルカーペット８ｍｍ粉砕品を、２ｍｍの目開きの振動篩にて振るい、篩下に２ｍｍ以下の微粉を１２重量％の収率で回収した。この微粉８０重量部と芯鞘型低融点繊維、テイジンテトロン（ＴＢＳバインダー繊維：４．４ｄｔｅｘ、５１ｍｍ）２０重量部をリボンブレンダーで３分間攪拌して混合し配合物とした後に、水３重量部を添加した。得られた該配合物を厚み３０ｍｍになるようにスペーサーを入れて金型に載せ、プレス板を１７０℃に設定した山本ビニター製２０トン高周波誘電加熱プレス装置にて、１．５分間高周波を照射して加熱、８ＭＰａの圧力で加圧後、１分間保持し、プレス成形した。成形後、冷却金型に挿んで冷却した。加熱、加圧成形後、冷却プレスに挿んで冷却し、成形体を取出した。得られた成形体から吸音性測定用サンプル（直径２９ｍｍ、厚み３０ｍｍ）を打ち抜いたところ、１２．３重量％の細かい微粉が崩れ落ち、均一なサンプルが取れなかった。
【００８３】
得られた成形吸音材は、所定の大きさに打ち抜き、垂直入射吸音性を測定した。その結果を成形吸音材の密度と厚み、表面性の結果とともに表１に示す。
【００８４】
（吸音性）
吸音性の測定は、ＪＩＳ  Ａ１４０５に示される垂直入射吸音率の測定で行い、規定の垂直入射測定器（ブリュル・ケアー社製２マイクロホンインピーダンス測定管４２０６型）を使用して実施した。吸音率の測定は、５００〜６３００Ｈｚの音域における１／３オクターブ中心周波数バンドにて測定した。
【００８５】
（厚みと密度）
株式会社イイノ製油圧クリッカーで、５０ｍｍ×５０ｍｍの型枠を使用し、成形吸音材をそれぞれ３枚打ち抜いた。各成形吸音材の重量と各辺中央の４個所の厚みを求め、その平均値から厚みと密度を算出して厚みと密度とした。
【００８６】
（表面性）
成形吸音材の表面にマスキングテープを貼り付けた後に、テープの上から押圧し、テープを剥がした時のテープ裏面への微粉及びカーペット粉砕品等の付着物の有無を観察した。
【００８７】
（吸水性）
得られた成形吸音材を５ｃｍ角に切断したサンプルと厚み５０ｍｍの株式会社マグ製グラスウールマットＢＭ３２５０（密度：３２Ｋｇ／ｍ３）をバーチカルスライサーを用いて５ｃｍ角で厚み３ｃｍに切断したものを用意し、その切断面にアルミ粘着テープを貼り付けたものと貼り付けていないものの初期重量を測定した。次に、これらのサンプルを、水に１０分、３０分、１時間、２.５時間、１８時間浸漬後、水から取り出してサンプル表面に付着した水分を拭き取り、その重量変化から吸水量を測定した。その結果を図５に示す。
【００８８】
（水への浸漬後の吸音性）
実施例２の成形吸音材８と厚み５０ｍｍの株式会社マグ製グラスウールマットＢＭ３２５０（密度：３２Ｋｇ／ｍ３）をバーチカルスライサーを用いて厚み３ｃｍに切断したものから直径２９ｍｍの円柱形のサンプルを打ち抜き、水に３０分、１時間浸漬後の吸音性と水に浸漬していないサンプルの吸音性と比較した。その結果を、図６に示す。
【００８９】
【表１】
2008250194.tif 000003
【図面の簡単な説明】
【００９０】
【図１】本発明で用いるタイルカーペットの構成を示す概略拡大模式図及び粉砕物の参考図。
【図２】本発明で用いる芯鞘型合成繊維の拡大した一部切欠斜示模式図である。
【図３】高周波誘電加熱装置のプロセスを模式的に示す概略説明図。
【図４】マイクロ波加熱装置のプロセスを模式的に示す概略説明図。
【図５】厚さ３ｃｍ、５ｃｍ角に切断したサンプルを水に浸漬した際の吸水量を示すグラフである。
【図６】直径２９ｍｍ、厚さ３ｃｍに打ち抜いたサンプルを水に浸漬後の吸音性を示すグラフである。
【図７】実施例１における成形吸音材８の表面写真(Ａ)と断面写真(Ｂ) である。
【図８】実施例２における成形吸音材８の表面写真(Ａ)と断面写真(Ｂ) である。
【図９】比較例１における成形吸音材８の表面写真(Ａ)と断面写真(Ｂ)である。
【図１０】吸音パネルの１例を示す正面図と側面図であり、吸音パネルの側部にボルト締結用の貫通口を設けたものである。
【図１１】吸音パネルの１例を示す正面図と側面図であり、吸音パネル４方向の端部にボルト締結用の貫通口を設けたものである。
【図１２】車両通行帯側部に設置された側壁に吸音パネルを設置する施工方法の一例を示す説明図である。
【図１３】コンクリートブロックの前面に吸音パネルを挿入して施工する方法の１例を示す説明図である。
【符号の説明】
【００９１】
１    表面繊維層
２    樹脂裏打ち層
３    表面繊維層を塩化ビニル系樹脂により裏打ちされたカーペット
４    カーペットの粉砕物
５    芯鞘型合成繊維（ハ）
６    芯部
７    鞘部
８    成形吸音材
９    加熱電極
１０    配合物（誘電体）
１１    高周波発生回路
１２    負荷整合回路
１３    マグネトロン（マイクロ波発生装置）
１４    アイソレーター（電波の逆行を防止する。）
１５    導波管（電波を送る管）
１６    配合物（誘電体）
１７    車両通行帯
１８    通気性を有する金属
１９    貫通口
２０、２０Ａ、２０Ｂ  金属製型枠
２１    吸音パネル
２２    固定具
２３    側壁
２４    コンクリート擁壁
２５    挿入溝
２６    金属製支柱
２７    メッシュ金網
２８    コンクリートブロック
【図１】
2008250194.tif 000004
【図２】
2008250194.tif 000005
【図３】
2008250194.tif 000006
【図４】
2008250194.tif 000007
【図５】
2008250194.tif 000008
【図６】
2008250194.tif 000009
【図７】
2008250194.tif 000010
【図８】
2008250194.tif 000011
【図９】
2008250194.tif 000012
【図１０】
2008250194.tif 000013
【図１１】
2008250194.tif 000014
【図１２】
2008250194.tif 000015
【図１３】
2008250194.tif 000016